(57)【特許請求の範囲】
【請求項１】
陽極、有機化合物からなる発光層、有機化合物からなる電子輸送層及び陰極が積層されて得られる有機エレクトロルミネッセンス素子であって、前記発光層はリン光材料を含み、前記発光層と前記電子輸送層との間に有機化合物からなる正孔ブロッキング層を積層し、前記正孔ブロッキング層が下記一般式（１）
【化１】
0004037033.tif 000088
（上記式（１）中、Ｒ2はアルキル基、オキシ基、アミノ基、又は少なくとも１個の炭素原子を有する炭化水素基が置換基に含まれ、いずれの炭化水素部分においても、炭素原子数が１〜１０個であり、Ｒ3〜Ｒ7は独立に、水素原子、アルキル基、オキシ基、アミノ基、又は少なくとも１個の炭素原子を有する炭化水素基が置換基に含まれ、いずれの炭化水素部分においても、炭素原子数が１〜１０個であり、また、Ｒ5、Ｒ6、及びＲ7は、独立に、シアノ、ハロゲン、並びに１０個以下の炭素原子を含有するα−ハロアルキル、α−ハロアルコキシ、アミド、スルホニル、カルボニル、カルボニルオキシ、及びオキシカルボニル置換基、から選択され得、Ｌは、下記式（２）
【化２】
0004037033.tif 000089
の何れかであり、上記式（２）中、Ｒ8〜Ｒ１2は、独立して、水素又は炭素原子数１〜１２個の炭化水素基を表し、また、Ｒ8及びＲ9は一緒に、あるいはＲ9及びＲ10は一緒に縮合ベンゾ環を形成され得、Ｒ13〜Ｒ27は、独立して、水素又は炭素原子数１〜１２個の炭化水素基を表し、また、Ｒ13及びＲ14若しくはＲ14及びＲ15は一緒に、Ｒ18及びＲ19若しくはＲ19及びＲ20は一緒に、並びにＲ23及びＲ24若しくはＲ24及びＲ25は一緒に、縮合ベンゾ環を形成され得る）で示されるアルミキレート錯体からなること、
前記発光層は、前記リン光材料の他にホスト材料として４，４’ビス[Ｎ−(１−ナフチル)−N−フェニルアミノ]−ビフェニルを含むこと、を特徴とする有機エレクトロルミネッセンス素子。
【請求項２】
前記陽極及び前記発光層間に、有機化合物からなる正孔輸送能を持つ材料からなる層が１層以上が配されていることを特徴とする請求項１記載の有機エレクトロルミネッセンス素子。
【請求項３】
前記陽極及び前記発光層間に、有機化合物からなる正孔輸送能を持つ複数の材料からなる混合層が１層以上が配されていることを特徴とする請求項１記載の有機エレクトロルミネッセンス素子。
【請求項４】
前記陰極及び前記電子輸送層間に電子注入層が配されていることを特徴とする請求項１〜３のいずれか１記載の有機エレクトロルミネッセンス素子。
【請求項５】
前記発光層は前記正孔ブロッキング層よりも小なるイオン化ポテンシャルを有する電子輸送材料を含むことを特徴とする請求項１〜４のいずれか１記載の有機エレクトロルミネッセンス素子。
【請求項６】
前記正孔ブロッキング層は（１，１’−ビスフェニル）−４−オラート）ビス（２−メチル−８−キノリノラート−Ｎ１，０８）アルミニウムであることを特徴とする請求項１〜５のいずれか１記載の有機エレクトロルミネッセンス素子。
【発明の詳細な説明】
【０００１】
【発明の属する技術分野】
本発明は、電流の注入によって発光する有機化合物のエレクトロルミネッセンス（以下、ＥＬともいう）を利用して、かかる物質を層状に形成した発光層を備えた有機エレクトロルミネッセンス素子（以下、有機ＥＬ素子ともいう）に関する。
【０００２】
【従来の技術】
一般に、有機材料を用いたデイスプレイパネルを構成する各有機ＥＬ素子は、表示面としてのガラス基板上に、透明電極としての陽極、有機発光層を含む複数の有機材料層、金属電極からなる陰極を、順次、薄膜として積層した構造を有している。有機材料層には、有機発光層の他に、正孔注入層、正孔輸送層などの正孔輸送能を持つ材料からなる層や、電子輸送層、電子注入層などの電子輸送能を持つ材料からなる層などが含まれ、これらが設けられた構成の有機ＥＬ素子も提案されている。電子注入層には無機化合物も含まれる。
【０００３】
有機発光層並びに電子あるいは正孔の輸送層の積層体の有機ＥＬ素子に電界が印加されると、陽極からは正孔が、陰極からは電子が注入される。有機ＥＬ素子は、この電子と正孔が有機発光層において再結合し、励起子が形成され、それが基底状態に戻るときに放出される発光すなわちルミネッセンスを利用したものである。発光の高効率化や素子を安定駆動させるために、発光層に蛍光材料が従来多く用いられ、それに色素をドープすることもある。
【０００４】
近年、有機ＥＬ素子の発光層に蛍光材料の他に、リン光材料を利用することも提案されている(D.F.O'Brien and M.A.Baldo et al "Improved energy transfer in electrophosphorescent devices" Applied Physics letters Vol. 74 No. 3, pp442-444, January 18, 1999; M.A.Baldo et al "Very high- efficiency green organic light-emitting devices based on electrophosphorescence" Applied Physics letters Vol. 75 No. 1, pp4-6, July 5, 1999; Tetsuo Tsutsui et al "High quantum efficiency in organic light-emitting devices with Iridium-complex as a triplet emissive center" JJAP Vol. 38(1999) No. 12B in press, pp ?-?)。ルミネッセンスは、励起エネルギの供給を断った後の残発（アフタグロー）の長さによって、数ナノ秒持続する場合を蛍光と数ナノ秒持続する場合をリン光とに発光持続時間により、一般に分類していたが、正確ではない。リン光は温度上昇に従って発光持続時蛍光間が減少するルミネッセンスであり、蛍光は残光の長さとは無関係に持続時間が温度に依存しないルミネッセンスである。有機分子が電場により注入されたキャリア電子又は正孔が、再結合する際に励起状態となり、基底状態へ落ちる際に発光する。この場合、励起された有機分子は高いエネルギの励起一重項状態（電子は逆スピン）と低いエネルギの励起三重項状態（電子は同スピン）をとる。
【０００５】
有機ＥＬ素子の研究において、近年、発光効率を高める材料として、有機リン光物質が注目されてきた。一般にリン光の発光過程は、基底状態から励起状態に分子が励起され、続いて一重項励起状態から三重項状態へ項間交差（intersystem crossing)とよばれる無放射遷移が起こる過程である。リン光は三重項状態→基底状態のルミネッセンスを指し、三重項状態→一重項状態→基底状態過程に対応する残光は遅延蛍光とよばれている。このように有機物のリン光のスペクトルは、必ず通常の蛍光のスペクトルとは異なっている。このことは、二つの場合について、発光する状態（一重項状態と三重項状態）が異なり、終りの基底状態は共通であることによる。例えば、アンスラセンではリン光が赤色６７０〜８００nｍで蛍光が青色４７０〜４８０nｍである。
【０００６】
有機ＥＬ素子の発光層において有機リン光物質の一重項状態と三重項状態とを利用すれば、高い発光効率が達成されると予想されている。三重項を利用する理由としては、有機ＥＬ素子内で電子と正孔が再結合する際にはスピン多重度の違いから一重項励起子と三重項励起子とが３：１の割合で生成すると考えられているので、蛍光を使った素子の３倍の発光効率の達成が考えられているためである。
【０００７】
一方、有機ＥＬ素子の低電力性、発光効率の向上と駆動安定性を向上させるために、有機発光層から陰極の間に、有機発光層からの正孔の移動を制限する正孔ブロッキング層を設けることが提案されている。この正孔ブロッキング層により正孔を発光層中に効率よく蓄積することによって、電子との再結合確率を向上させ、発光の高効率化を達成することができる。正孔ブロック材料としてフェナントロリン誘導体やトリアゾール誘導体の単独使用が有効であると報告されている（特開平８−１０９３７３号及び特開平１０−２３３２８４号公報参照）。
【０００８】
【発明が解決しようとする課題】
有機ＥＬ素子の発光効率を増大させるには有機リン光物質の発光層及び正孔ブロッキング層を設けることが有効であるが、さらに、素子の延命化が必要がある。少ない電流によって高輝度で連続駆動発光する高発光効率の有機エレクトロルミネッセンス素子が望まれている。
【０００９】
本発明の目的は、延命化が図れる有機ＥＬ素子を提供することにある。
【００１０】
【課題を解決するための手段】
本発明による有機エレクトロルミネッセンス素子は、陽極、有機化合物からなる発光層、有機化合物からなる電子輸送層及び陰極が積層されて得られる有機エレクトロルミネッセンス素子であって、前記発光層はリン光材料を含み、前記発光層と前記電子輸送層との間に有機化合物からなる正孔ブロッキング層を積層し、前記正孔ブロッキング層が下記一般式（１）
【００１１】
【化３】
0004037033.tif 000002
【００１２】
（上記式（１）中、Ｒ２はアルキル基、オキシ基、アミノ基、又は少なくとも１個の炭素原子を有する炭化水素基が置換基に含まれ、いずれの炭化水素部分においても、炭素原子数が１〜１０個であり、Ｒ３〜Ｒ７は独立に、水素原子、アルキル基、オキシ基、アミノ基、又は少なくとも１個の炭素原子を有する炭化水素基が置換基に含まれ、いずれの炭化水素部分においても、炭素原子数が１〜１０個であり、また、Ｒ５、Ｒ６、及びＲ７は、独立に、シアノ、ハロゲン、並びに１０個以下の炭素原子を含有するα−ハロアルキル、α−ハロアルコキシ、アミド、スルホニル、カルボニル、カルボニルオキシ、及びオキシカルボニル置換基、から選択され得、Ｌは、下記式（２）
【００１３】
【化４】
0004037033.tif 000003
【００１４】
の何れかであり、上記式（２）中、Ｒ８〜Ｒ１２は、独立して、水素又は炭素原子数１〜１２個の炭化水素基を表し、また、Ｒ８及びＲ９は一緒に、あるいはＲ９及びＲ１０は一緒に縮合ベンゾ環を形成され得、Ｒ１３〜Ｒ２７は、独立して、水素又は炭素原子数１〜１２個の炭化水素基を表し、また、Ｒ１３及びＲ１４若しくはＲ１４及びＲ１５は一緒に、Ｒ１８及びＲ１９若しくはＲ１９及びＲ２０は一緒に、並びにＲ２３及びＲ２４若しくはＲ２４及びＲ２５は一緒に、縮合ベンゾ環を形成され得る）で示されるアルミキレート錯体からなることを特徴とする。
【００１５】
かかる有機エレクトロルミネッセンス素子においては、前記陽極及び前記発光層間に、有機化合物からなる正孔輸送能を持つ材料からなる層が１層以上が配されていることを特徴とする。
かかる有機エレクトロルミネッセンス素子においては、前記陽極及び前記発光層間に、有機化合物からなる正孔輸送能を持つ複数の材料からなる混合層が１層以上が配されていることを特徴とする。
【００１６】
かかる有機エレクトロルミネッセンス素子においては、前記陰極及び前記電子輸送層間に電子注入層が配されていることを特徴とする。
かかる有機エレクトロルミネッセンス素子においては、前記発光層は前記正孔ブロッキング層よりも小なるイオン化ポテンシャルを有する電子輸送材料を含むことを特徴とする。
【００１７】
【発明の実施の形態】
以下に本発明の実施の形態を図面を参照しつつ説明する。
本発明の有機ＥＬ素子は、図１に示すように、ガラスなどの透明基板１上にて、透明な陽極２、有機化合物からなる正孔輸送層３、有機化合物からなる発光層４、有機化合物からなる正孔ブロッキング層５、有機化合物からなる電子輸送層６及び金属からなる陰極７が積層されて得られる。
【００１８】
他の有機ＥＬ素子構造には、上記構造に加えて、図２に示すように、電子輸送層６及び陰極７間に電子注入層７ａを薄膜として積層、成膜したものも含まれる。
さらに、図３に示すように、陽極２及び正孔輸送層３間に正孔注入層３ａを薄膜として積層、成膜したものも含まれる。
【００１９】
さらに、発光層４が正孔輸送性を有する発光材料からなるものであれば、図１〜図３に示す構造から、正孔輸送層３や正孔注入層３ａを省いた構造であってもよい。例えば、図４及び図５に示すように、有機ＥＬ素子は、基板１上に、陽極２、正孔注入層３ａ、発光層４、正孔ブロッキング層５、電子輸送層６及び陰極７が順に成膜された構造や、陽極２、発光層４、正孔ブロッキング層５、電子輸送層６及び陰極７が順に成膜された構造を有し得る。
【００２０】
陰極１には、例えばアルミニウム、マグネシウム、インジウム、銀又は各々の合金等の仕事関数が小さな金属からなり厚さが約１００〜５０００オングストローム程度のものが用い得る。また、例えば陽極２には、インジウムすず酸化物（以下、ＩＴＯという）等の仕事関数の大きな導電性材料からなり厚さが３００〜３０００オングストローム程度で、又は金で厚さが８００〜１５００オングストローム程度のものが用い得る。なお、金を電極材料として用いた場合には、電極は半透明の状態となる。陰極及び陽極について一方が透明又は半透明であればよい。
【００２１】
実施形態において、発光層４と電子輸送層６との間に積層されている正孔ブロッキング層５が下記一般式（１）
【００２２】
【化５】
0004037033.tif 000004
【００２３】
で示されるアルミキレート錯体からなる薄膜である。上記式（１）中、Ｒ２はアルキル基、オキシ基、アミノ基、又は少なくとも１個の炭素原子を有する炭化水素基が、好ましい置換基に含まれ、いずれの炭化水素部分においても、存在する炭素原子数が１０個を超えないことが好ましく、さらに好ましくは６個を超えないことが最適である。すなわち、Ｒ２は、−Ｒ'、−ＯＲ'、又は−Ｎ（Ｒ”）Ｒ’（式中、Ｒ’は炭素原子数１〜１０個の炭化水素であり、そしてＲ”はＲ’又は水素である）である。Ｒ３〜Ｒ７は独立に、水素原子、アルキル基、オキシ基、アミノ基、又は少なくとも１個の炭素原子を有する炭化水素基が、好ましい置換基に含まれ、いずれの炭化水素部分においても、存在する炭素原子数が１０個を超えないことが好ましく、さらに好ましくは６個を超えないことが最適である。また、Ｒ５、Ｒ６、及びＲ７は、独立に、例えばシアノ、ハロゲン、並びに１０個以下の、最も好ましくは６個以下の炭素原子を含有するα−ハロアルキル、α−ハロアルコキシ、アミド、スルホニル、カルボニル、カルボニルオキシ、及びオキシカルボニル置換基、から選択することができる。すなわち、Ｒ３、Ｒ４、Ｒ５、Ｒ６、及びＲ７は各々水素である場合でも、Ｒ２が何れかの置換基であれば十分な立体障害がアルミキレート錯体に得られる。
【００２４】
配位子Ｏ−ＬのうちのＬは、下記式（２）
【００２５】
【化６】
0004037033.tif 000005
【００２６】
の何れかであり、すなわち上記式（２）中、Ｌがフェノール（ここで、Ｌはフェニル部分を含んで成る炭素原子数６〜２４個の炭化水素である）から誘導される基、又は、ＬがシリコンＳｉから誘導される基である。両者の配位子におけるＲ８〜Ｒ１２並びにＲ１３〜Ｒ２７は、集合的に１２個以下の炭素原子を含有し、しかも各々は独立して、水素又は炭素原子数１〜１２個の炭化水素基を表し、また、Ｒ８及びＲ９は一緒に、あるいはＲ９及びＲ１０は一緒に縮合ベンゾ環を形成することができる。また、Ｒ１３及びＲ１４若しくはＲ１４及びＲ１５は一緒に、Ｒ１８及びＲ１９若しくはＲ１９及びＲ２０は一緒に、並びにＲ２３及びＲ２４若しくはＲ２４及びＲ２５は一緒に、縮合ベンゾ環を形成され得る。すなわちフェノラート配位子並びに置換フェニル基はヒドロキシベンゼンのみならず、各種の炭化水素置換ヒドロキシベンゼン、ヒドロキシナフタレン、及び他の縮合環炭化水素も含む。フェニル部分のモノメチル置換は少なくとも７個の炭素原子を含有することが好ましい。フェノラート配位子並びに置換フェニル基のフェニル部分の脂肪族置換基は、それぞれ１〜１２個の炭素原子、特に、炭素原子数１〜３個のアルキルフェニル部分置換基が好ましい。フェニル部分の芳香族炭化水素置換基は、フェニル又はナフチル環であることが好ましい。フェニル部分のフェニル、ジフェニル、及びトリフェニル置換基は特に好ましい。
【００２７】
さらに、実施形態において、発光層４と電子輸送層６との間に積層されている正孔ブロッキング層５が下記一般式（３）
【００２８】
【化７】
0004037033.tif 000006
【００２９】
で示されるアルミキレート錯体からなる薄膜でもよい。式（３）中、Ｒ２〜Ｒ７は上記式（１）のアルミキレート錯体の場合と同一である。
具体的に正孔ブロッキング層５のアルミキレート錯体は、例えば、下記式（４）〜（３９）に示される物質から選択される。
【００３０】
【化８】
0004037033.tif 000007
【００３１】
【化９】
0004037033.tif 000008
【００３２】
【化１０】
0004037033.tif 000009
【００３３】
【化１１】
0004037033.tif 000010
【００３４】
【化１２】
0004037033.tif 000011
【００３５】
【化１３】
0004037033.tif 000012
【００３６】
【化１４】
0004037033.tif 000013
【００３７】
【化１５】
0004037033.tif 000014
【００３８】
【化１６】
0004037033.tif 000015
【００３９】
【化１７】
0004037033.tif 000016
【００４０】
【化１８】
0004037033.tif 000017
【００４１】
【化１９】
0004037033.tif 000018
【００４２】
【化２０】
0004037033.tif 000019
【００４３】
【化２１】
0004037033.tif 000020
【００４４】
【化２２】
0004037033.tif 000021
【００４５】
【化２３】
0004037033.tif 000022
【００４６】
【化２４】
0004037033.tif 000023
【００４７】
【化２５】
0004037033.tif 000024
【００４８】
【化２６】
0004037033.tif 000025
【００４９】
【化２７】
0004037033.tif 000026
【００５０】
【化２８】
0004037033.tif 000027
【００５１】
【化２９】
0004037033.tif 000028
【００５２】
【化３０】
0004037033.tif 000029
【００５３】
【化３１】
0004037033.tif 000030
【００５４】
【化３２】
0004037033.tif 000031
【００５５】
【化３３】
0004037033.tif 000032
【００５６】
【化３４】
0004037033.tif 000033
【００５７】
【化３５】
0004037033.tif 000034
【００５８】
【化３６】
0004037033.tif 000035
【００５９】
【化３７】
0004037033.tif 000036
【００６０】
【化３８】
0004037033.tif 000037
【００６１】
【化３９】
0004037033.tif 000038
【００６２】
【化４０】
0004037033.tif 000039
【００６３】
【化４１】
0004037033.tif 000040
【００６４】
【化４２】
0004037033.tif 000041
【００６５】
【化４３】
0004037033.tif 000042
【００６６】
実施形態において、発光層４に含まれる成分の有機リン光材料は、例えば、２，３，７，８，１２，１３，１７，１８−オクタエチル−２１Ｈ，２３Ｈ−ポルフィリン  プラチナ（ＩＩ）、トリス（２−フェニルピリジン）イリジウム（以下、Ｉｒ（ＰＰＹ）３という）などである。Ｉｒ（ＰＰＹ）３は、下記式（４０）で示される。
【００６７】
【化４４】
0004037033.tif 000043
【００６８】
電子輸送層６に用いられ得る電子輸送能力を有する電子輸送材料（発光層に用いられ得る）は、例えば、下記式（４１）〜（５８）に示される物質から選択される。発光層は正孔ブロッキング層よりも小なるイオン化ポテンシャルを有する電子輸送材料を含む。
【００６９】
【化４５】
0004037033.tif 000044
【００７０】
【化４６】
0004037033.tif 000045
【００７１】
【化４７】
0004037033.tif 000046
【００７２】
【化４８】
0004037033.tif 000047
【００７３】
【化４９】
0004037033.tif 000048
【００７４】
【化５０】
0004037033.tif 000049
【００７５】
【化５１】
0004037033.tif 000050
【００７６】
【化５２】
0004037033.tif 000051
【００７７】
【化５３】
0004037033.tif 000052
【００７８】
【化５４】
0004037033.tif 000053
【００７９】
【化５５】
0004037033.tif 000054
【００８０】
【化５６】
0004037033.tif 000055
【００８１】
【化５７】
0004037033.tif 000056
【００８２】
【化５８】
0004037033.tif 000057
【００８３】
【化５９】
0004037033.tif 000058
【００８４】
【化６０】
0004037033.tif 000059
【００８５】
【化６１】
0004037033.tif 000060
【００８６】
【化６２】
0004037033.tif 000061
【００８７】
正孔輸送層３あるいは発光層４のホスト材料として含まれる正孔輸送能力を有する正孔輸送材料は、例えば、下記式（５９）〜（８４）に示される正孔輸送能力を有する物質から選択される。
【００８８】
【化６３】
0004037033.tif 000062
【００８９】
【化６４】
0004037033.tif 000063
【００９０】
【化６５】
0004037033.tif 000064
【００９１】
【化６６】
0004037033.tif 000065
【００９２】
【化６７】
0004037033.tif 000066
【００９３】
【化６８】
0004037033.tif 000067
【００９４】
【化６９】
0004037033.tif 000068
【００９５】
【化７０】
0004037033.tif 000069
【００９６】
【化７１】
0004037033.tif 000070
【００９７】
【化７２】
0004037033.tif 000071
【００９８】
【化７３】
0004037033.tif 000072
【００９９】
【化７４】
0004037033.tif 000073
【０１００】
【化７５】
0004037033.tif 000074
【０１０１】
【化７６】
0004037033.tif 000075
【０１０２】
【化７７】
0004037033.tif 000076
【０１０３】
【化７８】
0004037033.tif 000077
【０１０４】
【化７９】
0004037033.tif 000078
【０１０５】
【化８０】
0004037033.tif 000079
【０１０６】
【化８１】
0004037033.tif 000080
【０１０７】
【化８２】
0004037033.tif 000081
【０１０８】
【化８３】
0004037033.tif 000082
【０１０９】
【化８４】
0004037033.tif 000083
【０１１０】
【化８５】
0004037033.tif 000084
【０１１１】
【化８６】
0004037033.tif 000085
【０１１２】
【化８７】
0004037033.tif 000086
【０１１３】
【化８８】
0004037033.tif 000087
【０１１４】
なお、上記式中、Ｍｅはメチル基を示し、Ｅｔはエチル基を示し、Ｂｕはブチル基を示し、ｔ−Ｂｕは第３級ブチル基を示す。発光層４内には、上記式の物質以外のものが含まれてもよい。発光層の中に蛍光の量子効率の高いクマリン誘導体、キナクリドン誘導体などの蛍光材料をドープすることもできる。
実施形態において、陽極及び発光層間に配置され正孔注入層、正孔輸送層はそれぞれ、有機化合物からなる正孔輸送能を持つ複数の材料からなる混合層として共蒸着して形成してもよく、更に、その混合層を１層以上設けてもよい。このように、陽極及び発光層間に、有機化合物からなる正孔輸送能を持つ材料からなる層が、正孔注入層又は正孔輸送層として１層以上、配置される構成とすることができる。
【０１１５】
具体的に、有機ＥＬ素子を作製して、その特性を評価した。
＜実施例＞
膜厚１１０ｎｍのＩＴＯからなる陽極が形成されたガラス基板上に各薄膜を真空蒸着法によって真空度５．０×１０-6Ｔｏｒｒで積層させた。
まず、ＩＴＯ上に、正孔注入層として上記式（８２）で示される４，４’ビス[Ｎ−(１−ナフチル)−N−フェニルアミノ]−ビフェニル（以下、ＮＰＢという）を蒸着速度３Å／秒で４０ｎｍの厚さに形成した。
【０１１６】
次に、正孔注入層上に、発光層として上記式（５９）で示される４，４’−Ｎ，Ｎ’−ジカルバソル−ビフェニル（以下、ＣＢＰという）と上記式（４０）で示されるＩｒ（ＰＰＹ）３とを異なる蒸着源から共蒸着し２０ｎｍの厚さに形成した。この時、発光層中のＩｒ（ＰＰＹ）３の濃度は６．５ｗｔ％であった。ＣＢＰの蒸着速度は５Å／秒で蒸着した。
【０１１７】
次に、正孔ブロッキング層として、上記式（１０）で示される（１，１’−ビスフェニル）−４−オラート）ビス（２−メチル−８−キノリノラート−Ｎ１，０８）アルミニウム（以下、ＢＡｌｑ３という）を蒸着し膜厚１０ｎｍで形成した。
この後、正孔ブロッキング層上に、電子輸送層として上記式（４１）で示されるトリス（８−ヒドロキシキノリンアルミニウム）（以下、Ａｌｑ３という）を蒸着速度３Å／秒で４０ｎｍ蒸着した。
【０１１８】
さらに、電子輸送層上に、電子注入層として酸化リチウム（Ｌｉ2Ｏ）を蒸着速度０．１Å／秒で、５Å蒸着し、さらにその上に電極としてアルミニウム（Ａｌ）を１０Å／秒で１００ｎｍ積層し、有機発光素子を作成した。
この素子はＩｒ（ＰＰＹ）３からの発光が得られた。この様にして作成した素子を一定電流値１．２ｍＡ／ｃｍ2で駆動したところ、初期輝度Ｌｏ＝２８０ｃｄ／ｍ2であり、この素子を１．２ｍＡ／ｃｍ2の定電流で駆動した場合の経時輝度特性を図６の曲線Ａに示す。
＜比較例＞
正孔ブロッキング層としてＢＡｌｑ３に代えて、２，９−ジメチル−４，７−ジフェニル−１，１０−フェナントロリンを蒸着して１０ｎｍを積層した以外、実施例と同様に比較例の素子を作成した。実施例と同様に測定し、経時輝度特性（Ｌｏ＝５００ｃｄ／ｍ2）を図６の曲線Ｂに示す。
【０１１９】
図６からあきらかなように、実施例の素子は比較例と比して半減期がと著しく改善された。
【０１２０】
【発明の効果】
以上のように、本発明によれば、正孔ブロッキング層が上記一般式（１）で示されるアルミキレート錯体からなるために、有機ＥＬ素子駆動中の熱による正孔ブロッキング層と隣接層との相互拡散を防ぐことができ、長期間発光させ得る有機ＥＬ素子が得られる。
【図面の簡単な説明】
【図１】有機ＥＬ素子を示す構造図である。
【図２】有機ＥＬ素子を示す構造図である。
【図３】有機ＥＬ素子を示す構造図である。
【図４】有機ＥＬ素子を示す構造図である。
【図５】有機ＥＬ素子を示す構造図である。
【図６】実施例の有機ＥＬ素子の経時輝度特性を示すグラフである。
【符号の説明】
１  ガラス基板
２  透明電極（陽極）
３  有機正孔輸送層
３a  正孔注入層
４  有機発光層
５  正孔ブロッキング層
６  電子輸送層
７  金属電極（陰極）
７a  電子注入層
【図１】
0004037033.tif 000090
【図２】
0004037033.tif 000091
【図３】
0004037033.tif 000092
【図４】
0004037033.tif 000093
【図５】
0004037033.tif 000094
【図６】
0004037033.tif 000095